Сырьевая смесь для получения искусственного камня
RAW MIXTURE FOR OBTAINING ARTIFICIAL STONE

Изобретение касается сырьевых смесей для получения искусственного камня, который может быть использован в производстве бижутерии.
Известна сырьевая смесь для получения искусственного камня, включающая, мас.%: портландцемент 8-25; мука на основе карбоната кальция 64,75, 86,3; вода до 14,5; гидрофобная добавка - остальное [1]. Полученный из такой смеси искусственный камень не пригоден для использования в производстве бижутерии.
Задача изобретения состоит в получении экологически безопасного искусственного камня, пригодного для использования в производстве бижутерии.
Технический результат достигается тем, что сырьевая смесь для получения искусственного камня, включающая портландцемент, муку на основе карбоната кальция, воду, гидрофобную добавку, в качестве гидрофобной добавки содержит метилсиликонат натрия или этилсиликонат натрия и дополнительно  синтетический ванилин при следующем соотношении компонентов, мас. %: белый или цветной портландцемент 24-28; мука на основе карбоната кальция 53,5-59,1; вода 14-16; метилсиликонат натрия или этилсиликонат натрия 2,0-2,3; синтетический ванилин 0,1-0,2.
Составы сырьевой смеси приведены в таблице.
Подготавливают, дозируют и смешивают сырьевые компоненты. Приготовленной смесью заполняют металлические формы из нержавеющей стали (предварительно смазанные вазелином), выдерживают смесь в формах до затвердевания при температуре 15-25°С, а затем заготовки извлекают из форм и подвергают механической обработке.
Источники информации
1. UA 83415 U, 2013.